(57)【特許請求の範囲】
【請求項１】
シリコン、イットリウム、および酸素を含む粒界相によってともに結合されるセラミック粒体を含む多孔質セラミック組成物であって、アルカリ金属、アルカリ土類金属、および、希土類金属を含まない他の遷移金属の量は前記粒界相の多くても２重量％であり、そして、前記粒界相は非晶質であってかつ化学的に均一である、多孔質セラミック組成物。
【請求項２】
前記セラミック粒体は、ムライト、ＳｉＣまたは窒化ケイ素粒体であり、前記粒界相に含まれる希土類金属の量は前記粒界相の多くても２５重量％であり、前記粒界相は１３族元素を含み、前記アルカリ金属、アルカリ土類金属、および、他の遷移金属の量は前記粒界相の多くても０．２重量％であり、前記イットリウムは前記粒界相の１０重量％〜６０重量％の量で前記粒界相中に存在する、請求項１に記載の組成物。
【請求項３】
シリコン、イットリウム、および酸素を含む粒界相によってともに結合されるセラミック粒体を含む多孔質セラミック組成物であって、前記多孔質セラミック組成物は、８６０℃に加熱し、１０容量％の水を含有する空気流通下で１００時間保持した後に、その強度の少なくとも８０％を維持し、前記粒界相の少なくとも一部分はγ−アルミナ粒子と接触し、アルカリ金属、アルカリ土類金属、および、希土類金属を含まない他の遷移金属の量は前記粒界相の多くても２重量％であり、そして、前記粒界相は非晶質であってかつ化学的に均一である、多孔質セラミック組成物。
【請求項４】
前記セラミック粒体は針状ムライト粒体である、請求項３に記載の組成物。
【請求項５】
請求項１または３に記載の多孔質セラミック組成物を含む、粒子フィルタ。
【請求項６】
多孔質ムライト組成物を調製するための方法であって、
ａ）イットリウムを有する１つ以上の前駆体化合物と、ムライト中に存在する元素との混合物を形成するステップであって、アルカリ金属、アルカリ土類金属、および、希土類金属を含まない他の遷移金属は、形成される多孔質ムライト組成物が前記「アルカリ金属、アルカリ土類金属、および、希土類金属を含まない他の遷移金属」の多くても２重量％を有するイットリウムを含む粒界相を有する程度の量で存在する、混合物を形成するステップと、
ｂ）前記混合物を多孔質グリーン形状物に成形するステップと、
ｃ）ステップ（ｂ）の多孔質グリーン形状物を、前記多孔質ムライト組成物が形成されるように、ある時間にわたってある温度に加熱するステップであって、前記組成物は４０％〜８５％の多孔率を有し、前記組成物はイットリウムを含む前記粒界相によってともに結合されたムライト粒体を含み、そして、前記粒界相は非晶質であってかつ化学的に均一である、方法。
【請求項７】
前記混合物はさらに、ユウロピウム、ガドリニウム、ネオジム、またはそれらの混合物から成る群から選択される、少なくとも１つの追加的な希土類金属を含む前駆体化合物を含み、前記前駆体化合物は３．３〜４．２であるＡｌ／Ｓｉのモル比を有する、請求項６に記載の方法。
【請求項８】
イットリウムを有する前記前駆体化合物は、酸化物、アセタート、炭酸塩、または硝酸塩である、請求項６に記載の方法。
【請求項９】
ステップ（ｃ）の後に、前記多孔質ムライト組成物を、前記粒界相のガラス転移温度を通して少なくとも６℃／分の速度で冷却するステップをさらに含む、請求項６に記載の方法。
【発明の詳細な説明】
【技術分野】
【０００１】
本発明は、ムライト体およびムライト体を形成する方法に関する。具体的には、本発明は、特定の高温環境下で改良された熱安定性を示す溶融連結された針状粒体を有するムライト体に関する。
【背景技術】
【０００２】
近年、ディーゼルエンジンによって排出される粒子状物質の、より厳しい規制が欧州および米国を通過した。そのような規制に適合するために、粒子フィルタが必要になると予想される。
【０００３】
そのような粒子フィルタは、複数の矛盾する厳格な要求に適合する必要がある。例えば、フィルタは、十分な多孔率（全般的に、５５パーセントを超える多孔率）を有しなければならない一方で、それでも、排出されたマイクロメートルサイズのディーゼル粒子の大部分を保持（全般的に、排出された粒子の９０％を超えて捕捉）しなければならない。フィルタはまた、背圧が比較的低くなるように十分な透過性でなければならない一方で、フィルタを清浄な状態にしなければならず、また、同じく背圧を低い状態に維持する一方で、再生される前に大量の煤を蓄えなければならない。
【０００４】
フィルタは、長期間にわたって腐食性の排気環境に耐えなければならない。フィルタは、排気系統に取り付けられる容器の中へ圧縮嵌合されるために、初期強度を有しなければならない。フィルタは、代表的な再生サイクル下で局部温度が１６００℃もの高さに到達し得、また、一般的に６００〜１０００℃に到達し得る、何千サイクルにもわたって、フィルタに閉じ込められた煤の燃焼（再生）による熱サイクルに耐える（すなわち、十分な強度を保持する）ことができなければならない。
【０００５】
フィルタは、長期間にわたって、高温の水、亜酸化窒素、一酸化炭素、二酸化炭素、および炭化水素を含有する腐食性の排気環境に耐えなければならない。加えて、フィルタは、ガス環境だけでなく、触媒および触媒支持体（高表面積アルミナ等のウォッシュコート粒子）、ならびにアルカリ酸化物およびアルカリ土類酸化物、および他の金属酸化物、リン酸塩および硫酸塩等の、排気に由来する灰等の、フィルタと接触する材料に対しても安定していなければならない。
【０００６】
多孔質セラミックフィルタは、全般的に、セラミック粒子の押出加工によって作製され、そのときに、該セラミック粒子は、ともに加熱結合されて、無秩序相／ガラス状粒界相、秩序相／結晶質粒界相、または個々のセラミック粒体と異なる組成のそれらの組み合わせを介して、セラミック的にともに結合された多数の個々のセラミック粒体で構成される多孔質セラミック体を形成する。例えば、コージェライトは、多くの場合、ガラス質粒界相を有する。ムライトフィルタもまた、しばしば、ともに成長させたインターレース結晶を有するもの等の、そのようなガラス状粒界層を有し、使用されており、また、米国特許第５，０９８，４５５号、第６，５９６，６６５号、第７，５２８，０８７号、および第７，４２５，２９７号、ならびに第ＷＯ９２／１１２１９号によって説明される。炭化ケイ素も同様に、しばしば、粒体をともに焼結するために使用される過程に応じて、ガラス状粒界相またはシリコン結合相を有する。
【０００７】
故に、上述したもののうちの１つ以上に適合するか、または改良する、具体的には、そのような組成物の熱安定性を改良する、形成方法およびセラミック組成物の双方を提供することが所望される。
【発明の概要】
【０００８】
我々は、アルミナまたは灰を含有するもの等のある種のウォッシュコート粒子が、内燃機関の排気ストリーム（例えば、ガソリンおよびディーゼルエンジン）において遭遇する高温および環境に曝露されたときに、長期間を通じてセラミックフィルタの粒界相の弱化を引き起こし得ることを発見した。我々は、今回、この今まで知られていなかった問題を解決する多孔質セラミックフィルタを発見した。
【０００９】
本発明の第１の態様は、シリコン、イットリウム、および酸素から成る粒界相によってともに結合されるセラミック粒体を含む多孔質セラミック組成物であり、アルカリ金属、アルカリ土類金属、および希土類金属を含まない他の遷移金属の量は、粒界相の多くても２重量％である。エンジン粒子フィルタが経験する動作条件は、変動する環境、温度、ならびに排気およびさらに大量の灰を経時的に処理するために使用される触媒への曝露のため、複雑であるので、何故、本組成物が、経時的に改良された熱機械的安定性を実現するのかは分かっていない。しかしながら、決して本発明を限定するものではないが、イットリウムが、何らかの形で、粒界相が最初に形成されたときにそれを保護的に閉じ込め、そして、アルミナウォッシュコート粒子または灰粒子等の粒体と接触する他の粒子からの攻撃（例えば、エッチング、相分離、クラッキング、および同類のもの）から粒界相を保護すると考えられる。灰粒子（例えば、金属酸化物リン酸塩および同類のもの）は、フィルタの再生中に煤（例えば、炭素質の物体）が除去された（例えば、酸化された）後の煤の残留物である。
【００１０】
本発明の第２の態様は、シリコン、イットリウム、および酸素から成る粒界相によってともに結合されるセラミック粒体から成る多孔質セラミック組成物であり、多孔質セラミックフィルタは、８６０℃に加熱し、１０容量％の水を含有する空気流通下で１００時間保持した後に、その強度の少なくとも８０％を維持し、粒界相の少なくとも一部分は、γ−アルミナ粒子と接触する。
【００１１】
第３の本発明の態様は、多孔質ムライト組成物を調製するための方法であり、該方法は、
ａ）イットリウムを有する１つ以上の前駆体化合物と、ムライト中に存在する元素との混合物を形成することであって、アルカリ金属、アルカリ土類金属、および希土類金属を含まない他の遷移金属は、形成される多孔質ムライト組成物が金属の多くても約２重量％を有するイットリウムから成る粒界相を有する程度の量で存在する、混合物を形成することと、
ｂ）混合物を多孔質グリーン形状物に成形することと、
ｃ）ステップ（ｂ）の多孔質グリーン形状物を、多孔質ムライト組成物が形成されるように、ある雰囲気下で、ある時間にわたってある温度に加熱することであって、該組成物は、４０％〜８５％の多孔率を有し、セラミック粒子は、イットリウムを含む該セラミック粒界相によってともに結合される、加熱することと、を含む。
【００１２】
驚くべきことに、いかなる相当量の上で説明される他の金属も含まない状態と組み合わせた粒界相中にイットリウムが存在することが、多孔質針状ムライト構造をもたらし、該構造は、イットリウムを伴わずに作製された、または希土類金属以外の上述した金属と組み合わせたイットリウムを伴って作製されたムライト組成物と比較して、維持された熱衝撃因子および強度を有する。
【００１３】
本発明の多孔質セラミック組成物は、多孔質セラミックを利用する任意の用途において使用され得る。例としては、フィルタ、耐火物、断熱材および電気絶縁体、金属またはプラスチックの複合体のための補強材、触媒、ならびに触媒担体が挙げられる。
【発明を実施するための形態】
【００１４】
セラミック組成物
多孔質セラミック組成物は、セラミック粒体から成る。セラミック粒体は、アルカリ金属、アルカリ土類金属、またはイットリウムを除く他の遷移金属を含有しない、任意の有用なセラミックであり得、上述した遷移金属は、希土類金属を包含しない。例示的なセラミックとしては、アルミノケイ酸塩（例えば、ムライト）、炭化物、窒化物、炭窒化物、ケイ酸塩、およびアルミン酸塩が挙げられる。セラミック粒体は、望ましくは、ムライト、炭化ケイ素、または窒化ケイ素である。
【００１５】
多孔質セラミック組成物は、上で説明される用途に適切であるような任意の多孔率を有する。一般的に、組成物は、４０％〜８５％の多孔性である。全般的に、多孔率は、少なくとも４５％、５０％、６０％、または６５％から多くても約８５％または８０％である。
【００１６】
セラミック粒体はまた、望ましくは、約２を超えるアスペクト比（例えば、幅の２倍の長さ）を有し、本明細書では、「針状」粒体と称される。望ましくは、針状粒体は、ムライトまたは炭化ケイ素であり、また、特にムライトである。さらに、セラミック粒体は、少なくとも約２の平均アスペクト比を有する。好ましくは、平均アスペクト比は、少なくとも約５から、好ましくは、多くても約５０である。
【００１７】
微細構造は、研磨部分に対する顕微鏡検査等の、適切な技法によって決定され得る。例えば、平均粒径は、本体の研磨部分の走査電子顕微鏡写真（ＳＥＭ）から決定され得、平均粒径は、Ｕｎｄｅｒｗｏｏｄ  ｉｎ  Ｑｕａｎｔｉｔａｔｉｖｅ  Ｓｔｅｒｅｏｌｏｇｙ，Ａｄｄｉｓｏｎ  Ｗｅｓｌｅｙ，Ｒｅａｄｉｎｇ，ＭＡ，（１９７０）によって説明される切断法等の、任意の適切なまたは既知の方法によって決定され得る。
【００１８】
セラミック粒体は、粒界相を介してともに結合される。粒界相は、シリコン、イットリウム、および酸素から成る。粒界相は、窒素およびカーボン、１３族および１４族元素、窒素、ならびに希土類元素等の、他の元素を含有し得る。
【００１９】
粒界が希土類元素（希土類元素とは、周期表の中でランタニド系列およびアクチニド系列を構成する元素を意味する）を含有する場合、希土類元素の量は、一般的に、粒界相の２５モル％未満であり、望ましくは、ガラス状粒界相の２０モル％、１５モル％、１０モル％、５モル％、または０モル％未満である。
【００２０】
希土類元素が存在する場合、それは、望ましくは、ユウロピウム、ガドリニウム、ネオジム、またはそれらの混合物である。粒界はまた、１３族または１４族元素を含有し得る。全般的に、１３族元素は、Ｂ、Ａｌ、Ｇａ、またはそれらの混合物であり得、シリコン以外の１４族元素は、Ｃ、Ｇｅ、Ｓｎ、またはそれらの混合物であり得る。一般的に、１３族元素は、Ａｌである。一般的に、１４族元素は、ＣまたはＧｅである。加えて、窒素も粒界相中に存在し得る。
【００２１】
Ａｌ等の１３族元素は、２５モル％、１０モル％、５モル％未満の量で存在し得るか、さらにはいかなる１３族元素も存在しない。Ｃ等の、Ｓｉ以外の１４族元素の量は、２５モル％、１０モル％、５モル％未満の量で存在し得るか、さらにはいかなる１４族元素も存在しない。窒素の量は、２５モル％、１０モル％、５モル％未満の量で存在し得るか、さらにはいかなる窒素も存在しない。
【００２２】
全般的に、粒界相は、Ｓｉ、Ｏ、Ｙ、およびかなりの場合、上で説明されるようなアルミニウム等の１３族元素の非晶質相（すなわち、無秩序相）である。非晶質とは、代表的な分析手法を使用して検出可能である、いかなる秩序分子または原子構造もないことを意味する。すなわち、いくらかの極めて小さい秩序構造があり得るが、そのような秩序のサイズのため、そのような秩序を測定するための技術は、例えば、非晶質材料を検出することができないか、または非晶質材料と実質的に異ならない。例えば、秩序領域は、Ｘ線回折または電子回折が、該秩序領域が存在した場合に、該領域が大きくても５０ナノメートルのサイズとなるような散漫散乱をもたらす程度の、小さいサイズの領域であり得る。
【００２３】
特定の実施形態において、粒界相はまた、結晶相、具体的には、Ｙ２Ｓｉ２Ｏ７およびＹ２ＳｉＯ５等のイットリウムケイ酸塩結晶相を含有し得る。粒界相は、全てが結晶質である粒界相を含む、有用であり得る任意の量のそのような結晶相を有し得る。この実施形態において、結晶相の量は、粒界相の少なくとも約２５容量％、５０容量％、７５容量％、８５容量％、９０容量％、または９５容量％であり、残部が非晶質であることが望ましい。
【００２４】
イットリウム結晶質相が、全般的に８０容量％を超える十分な量で粒界相中に存在するときに、本明細書で説明されるようにアルミナの存在下で、加熱された湿り空気に曝露された後に維持される強度は、驚くべきことに、そのような曝露の前の強度の９０％さらには９５％を超え得ることを発見した。
【００２５】
粒界相は、アルカリ金属、アルカリ土類金属、および遷移金属を可能な限り含まないことが極めて重要である。そのような金属の総量は、粒界相の多くても２重量％とする必要がある。全般的に、そのような金属の総量は、例えば電子拡散性分光法（ＥＤＳ）を含む、化学組成を決定するための電子顕微鏡検査技術で知られているような、粒界相の元素組成を測定するのに有用な分析手法の検出限界の多くても１．５％、１％、０．７５％、０．５％、０．２５％、０．１％、または検出限界未満（すなわち、本質的にゼロ）である。
【００２６】
特に有害な金属としては、鉄およびマグネシウムが挙げられる。上では金属の総量を説明したが、ＭｇおよびＦｅは、粒界相の多くても０．１重量％であることが望ましい。
【００２７】
全般的に、粒界相の量は、多孔質セラミック組成物の少なくとも１容量％〜１５容量％未満である。
【００２８】
上で説明されるような特定の金属を含まない、Ｙ、Ｓｉ、およびＯから成る粒界相を有するセラミック組成物は、組成物、具体的には、多孔質針状ムライト組成物を形成し、該組成物は、内燃エンジンの排気において遭遇する雰囲気等の、水を含有する雰囲気の中で高温の、灰および／またはアルミナから成る触媒のウォッシュコートに曝露された後に、改良された強度維持を有することが観察された。
【００２９】
特定の実施形態において、多孔質セラミック組成物は、８６０℃に加熱し、湿り空気の雰囲気下で１００時間保持した後に、その強度の少なくとも８０％を維持し、粒界相の少なくとも一部分は、γ−アルミナ粒子と接触し、水分量は、１０容量％以上である。多孔質セラミック組成物に存在するγ−アルミナの量は、多孔質セラミック組成物の表面積の少なくとも５％と接触するのに十分な量である。γ−アルミナは、塗装、浸漬被覆、初期湿潤技術、正圧および負圧粉末被覆手段、エアロゾル化、または多孔質セラミック基材に触媒を蒸着するための他の既知の技術等の、任意の適切な手段によって蒸着され得る。
【００３０】
全般的に、セラミックは、内燃エンジンの粒子トラップとして使用したときに、そのような環境の中で存続するのに十分である強度（本明細書では、４点曲げ測定を使用して測定される破壊係数「ＭＯＲ」）を有しなければならない。全般的に、ＭＯＲは、少なくとも約５ＭＰａである。好ましくは、ＭＯＲは、少なくとも約１０ＭＰａであり、より好ましくは、ＭＯＲは、少なくとも約１５ＭＰａ、さらに好ましくは、少なくとも約２０ＭＰａ、および最も好ましくは、少なくとも約３５ＭＰａである。ＭＯＲは、セラミックハニカムから切断したバーの４点曲げによって決定される。強度測定は、ＡＳＴＭ  Ｃ１１６１によって説明されるような既知の技法を使用して行われ得る。
【００３１】
加えて、セラミック組成物は、望ましくは、背圧の蓄積を低減させるためにできる限り高い透過係数を有する一方で、それでも十分な粒子を保持する。透過係数は、例えば、孔の総量および孔のサイズに比例し、相互接続した孔の蛇行性に反比例する。全般的に、透過係数は、ダーシーの式を使用して求めたときに、少なくとも１×１０−１３ｍ２とするべきである。好ましくは、透過係数は、少なくとも約２×１０−１３ｍ２である。
【００３２】
驚くべきことに、多孔質セラミック組成物、具体的には、針状ムライト多孔質セラミック組成物は、上で説明される金属がない状態と組み合わせてイットリウムを有することができないムライト組成物と比較して、向上した強度（破壊係数）の維持および熱衝撃因子を有する。全般的に、熱衝撃因子は、上で説明されるように、高温で湿り空気およびアルミナまたは灰に曝露された後に、少なくとも約２００℃である。熱衝撃因子（ＴＳＦ）は、次式によって与えられる。
【数１】
0006294343.tif 000002
式中、ＣＴＥは、（１／℃）で与えられる熱膨張係数である。ムライトのＣＴＥは、室温〜８００℃の範囲にわたって、１℃あたり約５．３×１０−６である。
【００３３】
理論Ａｌ／Ｓｉムライト化学量論比は、３（３Ａｌ２Ｏ３・２ＳｉＯ２）であるが、ムライト組成物のバルクＡｌ／Ｓｉ化学量論比は、４．５のＡｌ／Ｓｉ〜２のＡｌ／Ｓｉ等の、任意の適切な化学量論比であり得る。バルク化学量論比は、本体（すなわち、個々の粒体ではない）中のＡｌとＳｉとの比率を意味する。しかしながら、驚くべきことに、本体のバルク化学量論比が３〜４．５を超え、ときに、維持される強度のさらなる向上が起こることを発見したが、これは、１．７５を超えるアルミナ（Ａｌ２Ｏ３）とシリカ（ＳｉＯ２）との化学量論比と相関する。
【００３４】
全般的に、Ａｌ／Ｓｉバルク化学量論比は、少なくとも３．３から多くても約４．２であることが望ましいことを発見した。具体的には、上述した比率は、粒界相の少なくともいくつかの部分が結晶質である、上で説明される実施形態を形成するときに特に有用である比率は、全般的に、望ましくは、粒界相が非晶質であるときに、３を超え、多くても約３．３である。
【００３５】
好ましい実施形態において、非晶質の粒界相は、均一な化学組成である。この文脈における均一とは、粒体の交差部分間に存在する非晶質の粒界領域（「フィレット」）の大部分の範囲内に、２つ以上の異なる相分離ガラスまたは結晶質領域がないことを意味する。好ましくは、フィレットの少なくとも７５％、８０％、８５％、９０％、９５％、９９％、さらには実質的にその全てが、均一な非晶質相を有する。均一性を決定するときには、本体内のランダムに選択したフィレットの適切な統計量（例えば、２５〜１００）を選択し、そして、後方散乱走査型電子顕微鏡検査を介して調査して、フィレットが均質であるか、または異なる化学組成を有する２つ以上のガラス領域に分離しているかどうかを判断する。異なる化学組成は、ガラス中に存在するイットリウムが、フィレット全体にわたって分析したときにフィレット全体で１０％を超えて変動するときに生じる。
【００３６】
バルク化学量論比は、例えばＸ線蛍光法を含む、当技術分野で知られているような任意の適切な技術によって測定され得る。
【００３７】
セラミック組成物の形成
セラミック組成物を作製する際には、特定のセラミック組成物のための前駆体化合物を混合して、混合物を形成する。実例として、ムライト、より具体的には針状ムライトを作製するときには、アルミニウム、シリコン、イットリウム、および酸素を含有する前駆体材料を混合して、混合物を形成する。本発明の多孔質セラミック組成物を実現するために十分に純粋である限り使用され得る前駆体化合物は、米国特許第５，１９４，１５４号、第５，１９８，００７号、第５，１７３，３４９号、第４，９１１，９０２号、第５，２５２，２７２号、第４，９４８，７６６号、および第４，９１０，１７２号で説明されており、それぞれ、参照により本明細書に組み込まれる。
【００３８】
全般的に、混合物は、合成または高純度のクレイ（すなわち、水和したケイ酸アルミニウム）、アルミナ、シリカ、三フッ化アルミニウム、フルオロトパーズから成り得る。好ましくは、前駆体化合物は、シリカ（非晶質または石英等の結晶質）およびアルミナ、ならびにそれらの混合物である。
【００３９】
全般的に、混合物は、粒界相が、２重量％のアルカリ金属、アルカリ土類金属、および希土類金属を含まない他の遷移金属を粒界相中に含む程度の量で、前述した金属の総量を含有する。全般的に、これは、混合物中のそのような金属の総量が、混合物の多くても約０．５％、０．２５％、０．１％、０．０１％、または本質的に０％（すなわち、例えばＸ線蛍光分光法および誘導結合プラズマ原子発光分光法を含む、当技術分野で知られているような、バルク元素の化学的性質を測定するのに有用な分析手法の検出限界未満）であることを意味する。
【００４０】
混合物はまた、混合物の成形を容易にするために、有機化合物（例えば、Ｉｎｔｒｏｄｕｃｔｉｏｎ  ｔｏ  ｔｈｅ  Ｐｒｉｎｃｉｐｌｅｓ  ｏｆ  Ｃｅｒａｍｉｃ  Ｐｒｏｃｅｓｓｉｎｇ，Ｊ．Ｒｅｅｄ，Ｗｉｌｅｙ  Ｉｎｔｅｒｓｃｉｅｎｃｅ，１９８８で説明されるような、結合剤および分散剤）も含み得る。以前のパラグラフで説明される望ましくない金属の量を決定する際に、有機添加物またはポロゲン等の化合物（例えば、グラファイト）は含まれないことを理解されたい。換言すれば、そのような化合物は、最終的な組成物においてそのような金属に関与しない。しかしながら、そのような化合物がそのような残留金属をもたらす場合に、該金属を考慮する。
【００４１】
多孔質セラミック組成物の酸化物粒界相を形成する限り、イットリウムを含有する任意の化合物が使用され得る。化合物は、酸化物であり得るか、またはこのパラグラフの下で説明されるように混合物を加熱してセラミック組成物を形成するときに酸化物を形成する化合物であり得る。同様に、希土類が所望される場合、希土類元素を含有する化合物は、酸化物の形態であり得るか、または、加熱して組成物を形成するときに酸化物の粒界相を形成する化合物の形態であり得る。例示的な化合物としては、酸化物、無機金属塩（例えば、塩化物、フッ化物、硝酸塩、塩素酸塩、炭酸塩）、またはアセタート等の有機金属化合物が挙げられる。好ましくは、化合物は、酸化物、硝酸塩、アセタート、炭酸塩、またはそれらの組み合わせである。最も好ましくは、化合物は、酸化物である。
【００４２】
前駆体化合物は、上で説明されるように、結果として生じるムライトが約２〜約４．５のＡｌ／Ｓｉ化学量論比を有するような割合で選択され得る。好ましくは、前駆体は、同じく上で説明されるように、ムライト体が少なくとも約３〜４．２５のＡｌ／Ｓｉバルク化学量論比を有するように選択される。本明細書で、Ａｌ／Ｓｉ化学量論比は、前駆体セラミック中のアルミニウムおよびシリコンを指すことを理解されたい。すなわち、フッ素源が、例えばＡｌＦ３である場合、化学量論比の目的で、前駆体中に存在するＳｉＯ２の量は、ＡｌＦ３からのフッ素とＳｉＯ２とが反応してＳｉＦ４を形成することによって揮発するＳｉＦ４の量だけ減少し得る。
【００４３】
無機混合物に加えられるイットリウム化合物（酸化イットリウム、Ｙ２Ｏ３等）の量は、全般的に、混合物の約０．１重量パーセント〜約１０重量パーセントの量であるか、または代替的に、上で説明される多孔質セラミック組成物の粒界相の量を提供するのに十分な量である。好ましくは、化合物の量は、混合物の少なくとも約０．１重量パーセント、より好ましくは、少なくとも約０．５、また、最も好ましくは、少なくとも約１．０から、好ましくは、多くても約１０、より好ましくは、多くても約４、および最も好ましくは、約２．０である。希土類化合物が所望される場合、希土類およびイットリウム化合物の総量は、イットリウム化合物の量が上で説明されるような粒界相中の量をもたらすことを条件に、上で説明したものと同じである。
【００４４】
混合物は、当技術分野で知られているような方法等の任意の適切な方法によって作製され得る。例としては、ボールミリング、リボンブレンディング、垂直スクリュー混合、Ｖブレンディング、ジェットミリング、および摩擦ミリングが挙げられる。混合物は、水またはアルコール等の任意の適切な液体を使用して、乾燥的に（すなわち、液体媒体が存在しない状態で）または湿潤的に調整され得る。
【００４５】
次いで、混合物は、当技術分野で知られている方法等の任意の適切な方法によって、多孔質形状に成形される。例としては、射出成形、押出成形、等圧圧縮成形、スリップキャスティング成形、ロール圧縮、およびテープキャスティング成形が挙げられる。これらはそれぞれ、Ｉｎｔｒｏｄｕｃｔｉｏｎ  ｔｏ  ｔｈｅ  Ｐｒｉｎｃｉｐｌｅｓ  ｏｆ  Ｃｅｒａｍｉｃ  Ｐｒｏｃｅｓｓｉｎｇ，Ｊ．Ｒｅｅｄ，Ｃｈａｐｔｅｒｓ  ２０  ａｎｄ  ２１，Ｗｉｌｅｙ  Ｉｎｔｅｒｓｃｉｅｎｃｅ，１９８８でさらに詳細に説明される。
【００４６】
次いで、成形した多孔質体は、上で説明される例示的なセラミックを焼結することについて知られているように、適切な雰囲気下で加熱して、所望の多孔質セラミック組成物を形成する。全般的に、そのような焼結温度は、１０００℃〜２４００℃の範囲である。
【００４７】
特定の実施形態において、本質的に非晶質である（粒界相中に、結晶質が５容量％以下から、いかなる結晶相もない）粒界相を形成するときに、本体は、イットリウム含有ガラスの相分離が生じないような速度で、ガラス転移温度を通して冷却される。本明細書における適切な酸化物ガラスに関するこの温度は、６００℃〜１６００℃、および一般的に、８００℃〜１５００℃の温度範囲内である。冷却速度は、全般的に、少なくとも６℃／分の速度で起こり、好ましくは、少なくとも７、８、９、１０、さらには、１５℃／分から、部品にクラックが生じない速度（例えば、１００℃／分）である。
【００４８】
具体例として、針状ムライトは、フッ素を含有する雰囲気下で、該ムライト組成物を形成するのに十分な温度まで加熱することによって形成され得る。フッ素は、ＳｉＦ４、ＡｌＦ３、ＨＦ、Ｎａ２ＳｉＦ６、ＮａＦ、ＮＨ４Ｆ、およびポリテトラフルオロエチレン等のフルオロカーボン等の供給源からガス雰囲気中に提供され得る。好ましくは、フッ素源は、ＳｉＦ４によるものである。好ましくは、フッ素は、別に提供される。「別に提供される」とは、フッ素含有ガスが、混合物中の化合物（例えば、ＡｌＦ３）からではなく、混合物を加熱する炉の中へポンプ注入される外部ガス供給源から供給されることを意味する。このガスは、好ましくは、ＳｉＦ４を含有するガスである。
【００４９】
通常、実例となる方法において、針状ムライト多孔質組成物は、多孔質体中の前駆体化合物をフルオロトパーズに変換するのに十分な時間にわたって第１の温度に加熱され、次いで、ムライト組成物を形成するのに十分な第２の温度まで上昇される。温度はまた、完全なムライトの形成を確実にするために、第１および第２の温度の間で循環され得る。第１の温度は、約５００℃〜約９５０℃であり得る。好ましくは、第１の温度は、少なくとも約５５０℃、より好ましくは、少なくとも約６５０℃であり、また、最も好ましくは、少なくとも約７００℃から、好ましくは、高くても約９００℃、より好ましくは、高くても約７００℃、および最も好ましくは、高くても約９００℃である。
【００５０】
第２の温度は、ＳｉＦ４の分圧等の変動に応じて、任意の適切な温度であり得る。全般的に、第２の温度は、少なくとも約９６０℃から、高くても約１７００℃である。好ましくは、第２の温度は、少なくとも約１０５０℃、より好ましくは、少なくとも約１０７５℃であり、また、最も好ましくは、少なくとも約１１００℃から、好ましくは、高くても約１６００℃、より好ましくは、高くても約１４００℃、および最も好ましくは、高くても約１２００℃である。
【００５１】
全般的に、第１の温度への加熱中に、雰囲気は、少なくとも約５００℃まで不活性（例えば、窒素）または真空であるが、これは、別々に提供されるフッ素含有ガスが導入されることが望ましいときである。第１の温度への加熱中に、有機化合物および水が除去され得る。これらはまた、Ｉｎｔｒｏｄｕｃｔｉｏｎ  ｔｏ  ｔｈｅ  Ｐｒｉｎｃｉｐｌｅｓ  ｏｆ  Ｃｅｒａｍｉｃ  Ｐｒｏｃｅｓｓｉｎｇ，Ｊ．Ｒｅｅｄ，Ｗｉｌｅｙ  Ｉｎｔｅｒｓｃｉｅｎｃｅ，１９８８で説明される、当技術分野で良く見られる別々の加熱ステップで除去され得る。この別々の加熱ステップは、一般に、結合剤バーンアウトと呼ばれる。
【００５２】
実例となる多孔質針状ムライト組成物を冷却し、形成した後に、該ムライト組成物は、さらに熱処理して、針状ムライトの形成を完了させ、残留フッ素を除去し、そして、最終的な粒界相および組成物を確立する。この熱処理は、ムライト組成物を形成するのに十分な時間にわたって、空気、水蒸気、酸素、不活性ガス、またはそれらの混合物中で行われ得る。不活性ガスの例としては、窒素および希ガス（すなわち、Ｈｅ、Ａｒ、Ｎｅ、Ｋｒ、Ｘｅ、およびＲｎ）が挙げられる。好ましくは、熱処理雰囲気は、不活性ガス、空気、水蒸気、またはそれらの混合物である。より好ましくは、熱処理雰囲気は、窒素、空気、または水蒸気を含有する空気である。冷却速度は、望ましくは、化学的に均一な非晶質粒界相の形成を確実にするために、上で説明されるような速度である。
【００５３】
熱処理温度の時間は、選択される熱処理雰囲気、特定の実例となるムライト組成物、および温度の関数である。例えば、湿り空気（約４０℃で水蒸気で飽和した空気）中での熱処理は、全般的に、１０００℃で、数時間〜４８時間を超える時間を必要とする。対称的に、周囲空気、乾燥空気、または窒素（室温で、約２０パーセント〜８０パーセントの相対湿度を有する空気）は、望ましくは、少なくとも約２時間にわたって１４００℃に加熱される。
【００５４】
全般的に、熱処理温度の時間は、少なくとも約０．５時間であり、また、使用される温度に依存する（すなわち、全般的に、温度が高くなるほど、時間が短くなり得る）。好ましくは、熱処理温度での時間は、少なくとも約１時間、より好ましくは、少なくとも約２時間、さらに好ましくは、少なくとも約４時間、また、最も好ましくは、少なくとも約８時間から、好ましくは、長くても約４日、より好ましくは、長くても約３日、さらに好ましくは、長くても約２．５日、および最も好ましくは、長くても約２日である。
【００５５】
多孔質セラミック組成物、具体的には、実例となる針状ムライト組成物は、自動車用触媒変換器または粒子トラップで使用される、一般的に触媒ウォッシュコートと称されるウォッシュコート粒子を含有するアルミナ上の貴金属触媒等の、触媒用の担体として特に有用であり得る。また、ウォッシュコートは、セラミック流体の少なくとも一部分上に薄い被膜を作り、組成物の粒界相に常に接触することも好ましい。一部分とは、全般的に、１つの領域の粒体の面積の少なくとも５％が触媒コートによって覆われるときである。好ましくは、実質的に、１つの領域の全ての粒体が被覆される。より好ましくは、実質的に、組成物の全ての粒体が被覆される。
【００５６】
薄い被覆とは、全般的に、触媒のウォッシュコートが、全般的に、被覆される粒体の平均最小寸法未満の厚さを有することを意味する。全般的に、被覆の厚さは、被覆される粒体の平均最小寸法の厚さの厚くても約半分、好ましくは、厚くても約１／３、最も好ましくは、厚くても約１／４である。
【００５７】
組成物はまた、可動電力用途（例えば、ディーゼルエンジン）および固定電力用途（例えば、発電設備）のための粒子（煤）トラップおよび酸化（すなわち、排気）触媒として特に有用である。組成物は、ディーゼル粒子トラップとして使用されるときには、上で説明されるように、触媒で被覆されたムライト粒体の少なくとも一部分を有し得る。当然、組成物は、いかなる触媒も伴わずに、それ自体が煤トラップとして有用であり得る。
本願発明には以下の態様が含まれる。
項１．
シリコン、イットリウム、および酸素から成る粒界相によってともに結合されるセラミック粒体を含む多孔質セラミック組成物であって、アルカリ金属、アルカリ土類金属、および希土類金属を含まない他の遷移金属の量は、前記粒界相の多くても２重量％である、多孔質セラミック組成物。
項２．
前記セラミック粒体は、ムライト、ＳｉＣ、または窒化ケイ素粒体である、項１に記載の組成物。
項３．
前記希土類金属の量は、前記粒界相の多くても２５重量％である、項１に記載の組成物。
項４．
前記粒界相は、無秩序相、結晶質相、またはそれらの組み合わせである、項１に記載の組成物。
項５．
前記粒界相はまた、１３族元素から成る、項１に記載の組成物。
項６．
前記１３族元素は、Ａｌである、項５に記載の組成物。
項７．
前記アルカリ、アルカリ土類金属、および他の遷移金属の量は、前記粒界相の多くても０．２重量％である、項１に記載の組成物。
項８．
前記アルカリ、アルカリ土類金属、他の遷移金属、希土類金属、および１３族元素の量は、多くても０．１重量％である、項７に記載の組成物。
項９．
前記イットリウムは、前記粒界相の１０重量％〜６０重量％の量で前記粒界相中に存在する、項１に記載の組成物。
項１０．
シリコン、イットリウム、および酸素から成る粒界相によってともに結合されるセラミック粒体から成る多孔質セラミック組成物であって、多孔質セラミックフィルタは、８６０℃に加熱し、１０容量％の水を含有する空気流通下で１００時間保持した後に、その強度の少なくとも８０％を維持し、前記粒界相の少なくとも一部分は、γ−アルミナ粒子と接触する、多孔質セラミック組成物。
項１１．
前記セラミック粒体は、針状ムライト粒体である、項１０に記載の組成物。
項１２．
前記粒界相は、無秩序相、結晶質相、またはそれらの組み合わせである、項１０に記載の組成物。
項１３．
項１〜１２のいずれか１項に記載の前記組成物から成る粒子フィルタ。
項１４．
多孔質セラミック組成物を調製するための方法であって、
ａ）イットリウムを有する１つ以上の前駆体化合物と、ムライト中に存在する元素との混合物を形成することであって、アルカリ金属、アルカリ土類金属、および希土類金属を含まない他の遷移金属は、形成される前記多孔質ムライト組成物が前記金属の多くても約２重量％を有するイットリウムから成る粒界相を有する程度の量で存在する、混合物を形成することと、
ｂ）前記混合物を多孔質グリーン形状物に成形することと、
ｃ）ステップ（ｂ）の前記多孔質グリーン形状物を、前記多孔質セラミック組成物が形成されるように、ある時間にわたってある温度に加熱することであって、前記組成物は、４０％〜８５％の多孔率を有し、前記セラミック粒子から形成されるセラミック粒体は、イットリウムを含む前記セラミック粒界相によってともに結合される、加熱することと、を含む、方法。
項１５．
前記セラミック粒体は、ムライトである、項１４に記載の方法。
項１６．
イットリウムから成る前記前駆体化合物は、酸化物、アセタート、炭酸塩、または硝酸塩である、項１４に記載の方法。
項１７．
前記混合物はさらに、少なくとも１つの追加的な希土類金属から成る前駆体化合物から成り、希土類元素から成る前記前駆体化合物は、ユウロピウム、ガドリニウム、ネオジム、またはそれらの混合物から成る群から選択される元素である、項１４に記載の方法。
項１８．
前記前駆体化合物は、３．３〜４．２であるＡｌとＳｉとのモル比を有する、項１５に記載の方法。
項１９．
ステップ（ｃ）の後に、前記多孔質セラミック組成物を、前記粒界相のガラス転移温度を通して少なくとも６℃／分の速度で冷却することをさらに含む、項１４に記載の方法。
項２０．
前記粒界相は、非晶質であり、かつ化学的に均一である、請求項１９に記載の方法。
【実施例】
【００５８】
実施例１
７４．６５重量部（ｐｂｗ）のＣＫＡ１０  κ−アルミナ（Ｃｅｒａｍｉｑｕｅｓ  Ｔｅｃｈｎｉｑｕｅ  ｅｔ  Ｉｎｄｕｓｔｒｉｅｌｌｅｓ（ＣＴＩ），Ｓａｌｉｎｄｒｅｓ，Ｆｒａｎｃｅから入手可能）、２３．３７ｐｂｗのＭｉｎ−ｕ−ｓｉｌ  ５  シリカ（Ｕ．Ｓ．Ｓｉｌｉｃａ  Ｃｏｍｐａｎｙ，Ｂｅｒｋｌｅｙ  Ｓｐｒｉｎｇｓ，Ｗｅｓｔ  Ｖｉｒｇｉｎａ，Ｕ．Ｓ．Ａ．から入手可能）、１．９８ｐｂｗのイットリア（Ａｍｅｒｉｃａｎ  Ｅｌｅｍｅｎｔｓ，Ｍｅｒｅｌｅｘ  Ｃｏｒｐｏｒａｔｉｏｎ，ＬｏｓＡｎｇｅｌｏｓ，ＣＡ．Ｕ．Ｓ．Ａ．から入手可能）、５．２５ｐｂｗのＡ４Ｍ  ＭＥＴＨＯＣＥＬ（商標）セルロースエーテル（Ｄｏｗ  Ｃｈｅｍｉｃａｌ  Ｃｏｍｐａｎｙ，Ｍｉｄｌａｎｄ，ＭＩから入手可能）、および１６．５ｐｂｗのＡ６２５グラファイト粉末（Ｃｕｍｍｉｎｇｓ−Ｍｏｏｒｅ  Ｃｏｒｐｏｒａｔｉｏｎ，Ｄｅｔｒｏｉｔ，Ｍｉｃｈｉｇａｎ，Ｕ．Ｓ．Ａ）を、小型高速粉砕機／混合機中で１分間混合し、全ての乾燥構成要素を混合して、乾燥混合物を形成した。アルミナ、シリカ、およびイットリアといった金属不純物は、表１で示される。混合物は、混合物の約０．２重量％未満の量の他の金属（すなわち、上で説明されるアルカリ、アルカリ土類、および遷移金属）を有した。
【００５９】
混合物が均質なペースト状になるまで、５８．５ｐｂｗの水を混合しながら少量ずつ増加させて乾燥混合物に加えた。次いで、このペーストを押出機の中に配置し、１．５ｍｍ×１．５ｃｍの開口部を有するリボン（長方形の）ダイを使用して、ペーストのリボンを押出加工した。リボンは、長さ７ｃｍ以下の小さいバーに切断し、空気中で一晩空気乾燥させ、次いで、数時間にわたって１００℃のオーブンの中に配置して、バーから全ての水分を完全に除去した。
【００６０】
次いで、乾燥したバーをキルンの中に配置し、空気中で１０００℃（焼成温度）に焼成し、その温度を２時間保持して、全ての有機材料を除去し、アルミナ、シリカ、およびイットリアから成る若干焼結した（焼成した）セラミックを形成した。若干焼結したセラミックは、３．７５：１のＡｌとＳｉとのモル比および２重量パーセントのイットリア含有量を有した。
【００６１】
次いで、焼成したバーを、制御雰囲気の密閉オートクレーブの中に配置した。オートクレーブの中の雰囲気は、ポンプ排出し、不活性ガス（Ｎ２）を３回補充し、次いで、最後に、１トール未満の真空までポンプ排出した。オートクレーブは、７００℃の設定点に加熱し、アルミナおよびシリカのフルオロトパーズの結晶質形態への転換における発熱反応が少なくとも７５０℃に保たれる程度の速度で、ＳｉＦ４ガスをオートクレーブに導入した。温度が７００℃の設定点で安定するように過剰なＳｉＦ４ガスをオートクレーブに加え、オートクレーブをそのような条件で１６時間保持した。
【００６２】
次いで、オートクレーブを１２５０℃に加熱し、その設定温度に対するＳｉＦ４ガスの制御されたポンプ排出および圧力コントローラによって、加熱中に、圧力を１５０トールに維持した。次いで、遷移中のＳｉＦ４の放出を伴って、フルオロトパーズを１０５０℃以下から１０６０℃で針状ムライト（ＡＣＭ）に変換した。次いで、オートクレーブを、再度不活性雰囲気にパージし、緩やかに室温まで冷却した。
【００６３】
バーを、オートクレーブから取り出し、キルンの中に配置し、緩やかに１４９０℃まで加熱し、そして、６時間保持した。次いで、キルンを、１４９０℃〜７００℃の間で、２．５℃／分の冷却速度で冷却したが、これは、約８５０℃のガラス転移温度を通る。これらの最終的なバーを取り出し、下で説明されるように強度を決定した。バーは、結晶質粒界相を有し、粒界は、粒界相の５０容量％を超える量の結晶質粒界相を有した。
【００６４】
１０個の最終バーを使用して、初期強度（すなわち、いかなるさらなる処理も受けない「未処理のバー」）を決定した。１０個のバーをコロイド状γ−アルミナ（ＡＬ２０ＳＤ  Ｎｙａｃｏｌ  Ｎａｎｏ  Ｔｅｃｈｎｏｌｏｇｉｅｓ  Ｉｎｃ．，Ａｓｈｌａｎｄ，ＭＡ，Ｕ．Ｓ．Ａ．）でウォッシュコートし、炉の中に配置し、そして、５００℃で乾燥した。次いで、これらのバーをオートクレーブ炉の中に配置し、１０容量％の水分の存在下で８６０℃に加熱し、該水分は、炉の中へ連続的にポンプ注入して、炉の雰囲気中の湿度を維持した。このような状態を１００時間保持し、次いで、炉を冷却し、そして、これらの「処理した」バーを取り出した。
【００６５】
次いで、ＡＳＴＭ法Ｃ１１６１に従って、未処理のバーおよび処理したバーに、４点曲げ試験を施した。１０個の未処理のバーおよび処理したバーのＭＯＲの平均、ならびに未処理のバーと比較した処理したバーの強度の変化％は、表２で示される。この実施例のバーの粒界は、ＥＤＳによって本質的に検出可能でなかった量の他の金属を有した。
【００６６】
実施例２〜実施例４
実施例１と同じ方法でバーを作製し、試験したが、表２で示される乾燥混合物を形成するために使用した量、およびペーストを作製するために使用した水は除く。加えて、ムライトを作製するために使用した特定の温度および圧力、ならびに処理したバーおよび未処理のバーの強度も、表２で示される。これらの実施例のバーも、実施例１について説明されるような結晶質粒界相を有した。これらの実施例のそれぞれは、実施例１で説明されるＥＤＳの検出限界未満の量で、粒界相中に他の金属の量を有した。
【００６７】
実施例５〜実施例８
大型商業規模のペースト混合装置および押出装置を使用するが、実施例１で説明される手順と本質的に同じ手順を使用して、これらの実施例のハニカム部品を作製した。これらの実施例では、３インチ（約７．６ｃｍ）×３インチ×長さ１０インチ（約２５．４ｃｍ）のハニカム部品を、３００ミクロンのスロット、２００ｃｐｓｉのダイを通して押出加工し、次いで、これらの部品をトンネルマイクロ波乾燥機の中で乾燥して、全ての水分を除去した。
【００６８】
次いで、これらの乾燥したハニカム部品を、キルンの中に配置し、１０６５℃に焼成し、その温度で２時間保持して、全ての有機材料を燃焼させ、そして、無機成分の若干焼結した複合材を、焼成したハニカム形状にした。
【００６９】
次いで、そのような焼成したハニカムを、表２でそれぞれについて説明される条件を使用して、実施例１で説明される様式と同じ様式で処理して、針状ムライトハニカムを形成した。そのようなハニカムを、オートクレーブから取り出し、キルンの中に配置し、緩やかに１４９０℃まで加熱し、そして、６時間保持した。次いで、キルンを、１４９０℃〜７００℃の間で（表２で説明されるように）２．５または１０℃／分の冷却速度で冷却したが、これは、約８５０℃のガラス転移温度を通る。これらの最終的なハニカム部品を取り出し、ＡＳＴＭ法Ｃ１１６１で説明されるように、２セル×５セル×５０ｍｍのバー試験片に切断した。これらのハニカム中の材料は、非晶質粒界相を有し、粒界は、粒界相の５容量％未満の量の結晶質粒界相を有し、また、表２で示される冷却速度に応じて、均一または不均一であった。これらの実施例のそれぞれは、実施例１で説明されるＥＤＳの検出限界未満の量で、粒界相中に他の金属の量を有した。
【００７０】
次いで、そのようなハニカムから切断したバー試験片を、実施例１で説明される様式と同じ様式で試験し、結果は、表２で示される。
【００７１】
比較実施例１
７０．３重量部（ｐｂｗ）のκ−アルミナおよび２７．７ｐｂｗのＭｉｎ−ｕ−ｓｉｌ  ５シリカの乾燥混合物を、０．９９ｐｂｗの酸化マグネシウムおよび０．９９ｐｂｗの酸化鉄粉末、７．０ｐｂｗのＤｏｗ  Ｍｅｔｈｏｃｅｌ（Ａ４Ｍ）および２２ｐｂｗのグラファイト粉末（Ｃｕｍｍｉｎｇｓ  Ｍｏｏｒｅ  Ａ６２５）とともに、実施例１と同じ様式で調製した。混合物が均質になるまで、４５ｐｂｗの水を混合しながら少量ずつ増加させて混合物に加えた。次いで、ペーストを、実施例１と同じ様式で押し出し、乾燥したバーを調製した。
【００７２】
次いで、これらの乾燥したバーを、キルンの中に配置し、１０６５℃に焼成し、その温度で２時間保持して、全ての有機材料を燃焼させ、そして、２．９５：１のＡｌとＳｉとのモル比を有するアルミナ、シリカ、およびそれぞれ１重量％のＭｇＯおよびＦｅ２Ｏ３といった無機成分の若干焼結した複合材を、焼成したバーにした。
【００７３】
次いで、バーを実施例１と同じ様式で処理して、最終的なバーを形成し、それらを実施例１と同じ様式で処理して、強度を決定した。結果は、表３で示される。粒界相は、非晶質であり、かつ化学的に均一であった。粒界相中の他の金属の量は、ＥＤＳによって測定したときに、粒界相の５重量％を超えていた。
【００７４】
比較実施例２〜比較実施例７
乾燥したバーを実施例１と同じ様式で作製したが、表３で示される乾燥したバーを作製するために使用した構成要素は除く。乾燥したバーは、比較実施例１と同じ様式で焼成した。焼成したバーは、実施例１と同じ様式で最終的なバーに形成した。未処理のおよび処理した最終的なバーの強度を、実施例１と同じ様式で決定し、結果は、表３で示される。これらの比較実施例のそれぞれの粒界相は、表３で示される。また、これらの比較実施例のそれぞれの粒界相中の他の金属の量も、表３で示される。
【００７５】
表２および表３の結果は、粒界相が他の金属を含まない場合であっても、ムライト中に存在する金属以外のいかなる金属も含まない状態（比較実施例２）において、未処理強度は、有用であるには低過ぎる。同様に、比較実施例３のように希土類（Ｃｅ）だけが、または比較実施例４のように他の金属が存在する場合は、内燃エンジンの排気において遭遇する環境に耐える能力がかなり低下する。同様に、イットリウムが存在する状態であっても、希土類金属を含む、実施例５〜７で示されるように他の金属の存在が多過ぎる場合は、該金属が存在しない組成物と比較して、処理強度の低下をもたらす。
【００７６】
表２の結果はまた、内燃エンジンの排気において遭遇する腐食性環境に耐えるように組成物の特性を改良することに関する、異なるＡｌ／Ｓｉの比率および冷却速度の影響も示す。
【表１】
0006294343.tif 000003
【表２】
0006294343.tif 000004
【表３】
0006294343.tif 000005